(57)【要約】【課題】ゴルフボールの打撃による衝撃を繰り返して受けた場合でも、ヘッド本体内部に水、またはゴミなどの異物の侵入を防ぐことができ、更にはゴルフクラブシャフトの折損を防止することができるゴルフクラブヘッドの製造方法を提供する。【解決手段】フェース部、ソール部、ネック空孔部が形成されたクラウン部およびサイド部により構成された中空のヘッド本体と、支持部材がヘッド本体の内部に固定され、シャフト固定部材がネック空孔部から突出したホーゼル部とを有し、シャフト固定部材とネック空孔部との間に隙間があるゴルフクラブヘッドの製造方法であり、円環状の樹脂部材をヘッド本体内へ挿入する工程と、湿気硬化型接着剤が塗布された円筒状の弾性部材を隙間に挿入する工程と、クラウン部を下側にしてヘッド本体を保持し、所定の温度で所定時間保持して樹脂部材を溶融させ、溶融樹脂により隙間をヘッド本体の内側から封止する工程とを有する。【選択図】図１
2008142338.tif 000002
【特許請求の範囲】
【請求項１】
ゴルフボールを打撃するフェース面を備えるフェース部、ソール部、クラウン部およびサイド部により外殻構造が構成され、前記クラウン部にネック空孔部が形成された中空のヘッド本体と、ゴルフクラブシャフトが取り付けられる開口部が形成されたシャフト固定部材および前記シャフト固定部材に一体的に形成された支持部材を備えるホーゼル部とを有し、前記ホーゼル部は、前記支持部材が前記ヘッド本体の内部に固定されるとともに前記シャフト固定部材が前記ネック空孔部から突出しており、前記シャフト固定部材と前記ネック空孔部との間に隙間があるゴルフクラブヘッドの製造方法であって、
前記ヘッド本体および前記ホーゼル部を用意し、前記ホーゼル部の前記支持部材を前記ヘッド本体の内部に固定する工程と、
円環状の樹脂部材を、前記ホーゼル部の前記支持部材に通して前記ヘッド本体内へ挿入する工程と、
湿気硬化型接着剤が表面に塗布された円筒状の弾性部材を、前記ホーゼル部の前記支持部材に通して前記隙間に挿入する工程と、
前記クラウン部を下側にして前記ヘッド本体を保持した状態で、前記ヘッド本体を所定の温度で所定時間保持し、前記円環状の樹脂部材を溶融させ、溶融樹脂により、前記隙間を前記ヘッド本体の内側から封止する工程とを有することを特徴とするゴルフクラブヘッドの製造方法。
【請求項２】
前記樹脂部材は、熱可塑性樹脂からなるものであり、融点が５０℃〜１５０℃である請求項１に記載のゴルフクラブヘッドの製造方法。
【請求項３】
前記樹脂部材は、熱可塑性樹脂からなるものであり、メルトフローレートが温度１９０℃、２．１６ｋｇの荷重において、１００〜４００ｇ／１０分である請求項１または２に記載のゴルフクラブヘッドの製造方法。
【請求項４】
前記溶融樹脂により、前記隙間を封止する工程は、前記ヘッド本体を、１１０〜１５０℃の温度で、０．５〜２時間保持してなされる請求項１〜３のいずれか１項に記載のゴルフクラブヘッドの製造方法。
【請求項５】
前記弾性部材は、硬度がＪＩＳ−Ａ型硬度計において４０〜９０であるゴムまたは合成樹脂により構成されるものである請求項１〜４のいずれか１項に記載のゴルフクラブヘッドの製造方法。
【請求項６】
前記湿気硬化型接着剤は、アクリル変性シリコーン接着剤である請求項１〜５のいずれか１項に記載のゴルフクラブヘッドの製造方法。
【発明の詳細な説明】
【技術分野】
【０００１】
本発明は、ゴルフボールの打撃による衝撃を繰り返して受けた場合でも、ヘッド本体内部に水、またはゴミなどの異物の侵入を防ぐことができ、更にはゴルフクラブシャフトの折損を防止することができるゴルフクラブヘッドの製造方法に関する。
【背景技術】
【０００２】
従来、ゴルフボールを打撃するフェース面を備えるフェース部、ソール部、クラウン部、およびサイド部による外殻構造を備えるヘッド本体と、固定支点がヘッド本体の内部に設けられ、クラウン部に形成されたネック空孔部から突出し、ゴルフシャフトが固定されるホーゼル部とを有し、ホーゼル部とネック空孔部との間に隙間があるゴルフクラブヘッドがある。従来のゴルフクラブヘッドにおいては、ゴルフボールの打撃時に、ロフト角度を増大させて、長い飛距離を得ることができる。
【０００３】
しかし、従来のゴルフクラブヘッドにおいては、ホーゼル部とネック空孔部との間に隙間があるため、ヘッド本体内部に水、またはゴミなどの異物が侵入することがあるという問題点がある。
そこで、ヘッド本体内部に水、またはゴミなどの異物の侵入を防ぐ機能を有するゴルフクラブヘッドが種々提案されている（特許文献１〜特許文献３参照）。
【０００４】
特許文献１には、クラウン部とフェース部とソール部とが、金属製材料（例えば、チタンまたはチタン合金等）により中空で一体的に成形されているヘッド本体の内部に、ソール部側からクラウン部に形成したシャフト挿入孔に向かって、かつクラウン部と分離したシャフト先端支持部材をソール部と一体的に形成し、シャフト先端支持部材の基端部を板状に形成すると共に、この板状の基端部をヘッド本体がフェース側とバック側とに向かって揺動し得るように配設した金属製中空ゴルフクラブヘッドが開示されている。
この特許文献１の金属製中空ゴルフクラブヘッドにおいては、クラウン部に形成したシャフト挿入孔の周縁部に、シャフト先端支持部材を弾性的に支持するゴム状弾性支持部材が設けられている。
また、特許文献１の金属製中空ゴルフクラブヘッドによれば、ゴム状弾性支持部材により、シャフト先端支持部材とシャフト挿入孔との隙間を覆うことも可能である。これにより、ヘッド本体の中空部内にゴミまたは水等が入ったりするのを有効に防止できるほか、スウィング時の風切音を防止したり、打球音を改善してフィーリングを向上させることができる。
【０００５】
特許文献２には、クラウン部とフェース部とソール部とが、金属製材料（例えば、チタンまたはチタン合金等）により中空で一体的に成形されているヘッド本体の内部に、ソール部側からクラウン部に形成したシャフト挿入孔に向かって、かつクラウン部と分離したシャフト先端支持部材をソール部と一体的に形成し、クラウン部に形成したシャフト挿入孔からヘッド本体の中空部に異物が侵入しないように構成され、シャフト先端支持部材をシャフト挿入孔から突出させ、シャフト先端支持部材の先端部にシャフト挿入孔とシャフト先端支持部材との隙間を覆う鍔部が形成された金属製中空ゴルフクラブヘッドが開示されている。
この特許文献２には、ヘッド本体の中空部にシャフト挿入孔を閉鎖する防水性の充填材を充填した構成も開示されている。
【０００６】
また、特許文献２には、クラウン部とフェース部とソール部とが、金属製材料（例えば、チタンまたはチタン合金等）により中空で一体的に成形されているヘッド本体の内部に、ソール部側からクラウン部に形成したシャフト挿入孔に向かって、かつクラウン部と分離したシャフト先端支持部材をソール部と一体的に形成し、クラウン部に形成したシャフト挿入孔からヘッド本体の中空部に異物が侵入しないように構成され、シャフト先端支持部材で支持されたシャフトとシャフトの径よりも大きく形成したシャフト挿入孔との隙間にゴム製のシール部材を介在させた金属製中空ゴルフクラブヘッドが開示されている。
【０００７】
さらに、特許文献２には、クラウン部とフェース部とソール部とが、金属製材料（例えば、チタンまたはチタン合金等）により中空で一体的に成形されているヘッド本体の内部に、ソール部側からクラウン部に形成したシャフト挿入孔に向かって、かつクラウン部と分離したシャフト先端支持部材をソール部と一体的に形成し、クラウン部に形成したシャフト挿入孔からヘッド本体の中空部に異物が侵入しないように構成され、ヘッド本体の中空部に、シャフト挿入孔を閉鎖するエアーバッグが収容されている金属製中空ゴルフクラブヘッドも開示されている。
特許文献２に開示されたいずれの金属製中空ゴルフクラブヘッドも、ヘッド本体の中空部内にゴミまたは水等の異物が入り込むのを防止すると共に、シャフトがシャフト挿入孔の周縁部に接触して傷付くのを有効に防止し、更にスウィング時の風切音を防止したり、打球音を改善できフィーリングを向上させることができる。
【０００８】
特許文献３には、クラウン部とフェース部とが金属製材料（例えば、チタンまたはチタン合金等）により一体的に成形され、ソール部が高比重金属により形成された中空のヘッド本体の内部に、基端部をソール部と一体的に形成した底部が密閉または開口した中空筒状のシャフト先端支持部材の先端側をクラウン部に形成したシャフト挿入孔に向かって形成すると共に、クラウン部と分離させて構成し、シャフト挿入孔に、シャフト先端支持部材を弾性的に支持するゴム状弾性支持部材を介在させた金属製中空ゴルフクラブヘッドが開示されている。
【０００９】
また、特許文献３には、クラウン部とフェース部とが金属製材料（例えば、チタンまたはチタン合金等）により一体的に成形され、ソール部が高比重金属により形成された中空のヘッド本体の中空部のソール部内面に、基端部をソール部と一体的に形成し、かつシャフト先端を差し込む棒状の突起部材から成るシャフト先端支持部材を立設し、このシャフト先端支持部材の先端側をクラウン部に形成したシャフト挿入孔に向かって形成すると共に、クラウン部と分離させて構成し、シャフト挿入孔に、シャフトを弾性的に支持するゴム状弾性支持部材を介在させた金属製中空ゴルフクラブヘッドが開示されている。
特許文献３に開示された金属製中空ゴルフクラブヘッドのいずれも、クラウン部に形成したシャフト挿入孔は、シャフトに直接接触せず、ゴム状弾性支持部材を設けてあるため、ゴルフクラブのスウィング時や、ボールインパクト時にシャフトの折損を有効に防止できる上、ヘッド本体の中空部内にゴミまたは水が入り難くすることができる。
【００１０】
【特許文献１】特許第３５０１９０９号公報
【特許文献２】特許第３５６５６６９号公報
【特許文献３】特許第３６１１４１３号公報
【発明の開示】
【発明が解決しようとする課題】
【００１１】
特許文献１〜特許文献３に開示された金属製中空ゴルフクラブヘッドは、いずれも、ヘッド本体内部に水、またはゴミなどの異物の侵入を防ぐ機能を有するものである。
しかしながら、特許文献１〜特許文献３に開示された金属製中空ゴルフクラブヘッドにおいては、ゴルフボールの打撃を繰り返し、繰り返して衝撃を受けた場合、水、またはゴミなどの異物の侵入を防ぐ機能が耐えることができず、密閉性が十分ではなくなる。このため、水またはゴミなどがヘッド本体に侵入してしまうという問題点がある。
このため、現在、更なる改良が求められており、ゴルフボールの打撃による衝撃を繰り返して受けた場合でも、密閉性が十分で、水またはゴミなどの侵入を防ぐことができるものが望まれている。
【００１２】
本発明の目的は、前記従来技術の問題点を解決することにあり、ゴルフボールの打撃による衝撃を繰り返して受けた場合でも、ヘッド本体内部に水、またはゴミなどの異物の侵入を防ぐことができ、更にはゴルフクラブシャフトの折損を防止することができるゴルフクラブヘッドの製造方法を提供することにある。
【課題を解決するための手段】
【００１３】
上記目的を達成するために、本発明は、ゴルフボールを打撃するフェース面を備えるフェース部、ソール部、クラウン部およびサイド部により外殻構造が構成され、前記クラウン部にネック空孔部が形成された中空のヘッド本体と、ゴルフクラブシャフトが取り付けられる開口部が形成されたシャフト固定部材および前記シャフト固定部材に一体的に形成された支持部材を備えるホーゼル部とを有し、前記ホーゼル部は、前記支持部材が前記ヘッド本体の内部に固定されるとともに前記シャフト固定部材が前記ネック空孔部から突出しており、前記シャフト固定部材と前記ネック空孔部との間に隙間があるゴルフクラブヘッドの製造方法であって、前記ヘッド本体および前記ホーゼル部を用意し、前記ホーゼル部の前記支持部材を前記ヘッド本体の内部に固定する工程と、円環状の樹脂部材を、前記ホーゼル部の前記支持部材に通して前記ヘッド本体内へ挿入する工程と、湿気硬化型接着剤が表面に塗布された円筒状の弾性部材を、前記ホーゼル部の前記支持部材に通して前記隙間に挿入する工程と、前記クラウン部を下側にして前記ヘッド本体を保持した状態で、前記ヘッド本体を所定の温度で所定時間保持し、前記円環状の樹脂部材を溶融させ、溶融樹脂により、前記隙間を前記ヘッド本体の内側から封止する工程とを有することを特徴とするゴルフクラブヘッドの製造方法を提供するものである。
【００１４】
本発明においては、前記樹脂部材は、熱可塑性樹脂からなるものであり、融点が５０℃〜１５０℃であることが好ましい。
さらに、本発明においては、前記樹脂部材は、熱可塑性樹脂からなるものであり、メルトフローレートが温度１９０℃、２．１６ｋｇの荷重において、１００〜４００ｇ／１０分であることが好ましい。
さらにまた、本発明においては、前記溶融樹脂により、前記隙間を封止する工程は、前記ヘッド本体を、１１０〜１５０℃の温度で、０．５〜２時間保持してなされることが好ましい。
【００１５】
さらに、本発明においては、前記弾性部材は、硬度がＪＩＳ−Ａ型硬度計において４０〜９０であるゴムまたは合成樹脂により構成されるものであることが好ましい。
なお、本発明においては、前記弾性部材は、発泡性樹脂を含むものである。
さらにまた、本発明においては、前記湿気硬化型接着剤は、アクリル変性シリコーン接着剤であることが好ましい。
【発明の効果】
【００１６】
本発明のゴルフクラブヘッドの製造方法によれば、ゴルフボールを打撃するフェース面を備えるフェース部、ソール部、クラウン部およびサイド部により外殻構造が構成され、クラウン部にネック空孔部が形成された中空のヘッド本体と、ゴルフクラブシャフトが取り付けられる開口部が形成されたシャフト固定部材およびシャフト固定部材に一体的に形成された支持部材を備えるホーゼル部とを有し、ホーゼル部は、支持部材がヘッド本体の内部に固定されるとともにシャフト固定部材がネック空孔部から突出しており、シャフト固定部材とネック空孔部との間に隙間があるゴルフクラブヘッドを製造するに際して、ヘッド本体およびホーゼル部を用意し、ホーゼル部の支持部材をヘッド本体の内部に固定する工程と、円環状の樹脂部材を、ホーゼル部の支持部材に通してヘッド本体内へ挿入する工程と、湿気硬化型接着剤が表面に塗布された円筒状の弾性部材をホーゼル部の支持部材に通して隙間に挿入する工程と、クラウン部を下側にしてヘッド本体を保持した状態で、ヘッド本体を所定の温度で所定時間保持し、円環状の樹脂部材を溶融させ、溶融樹脂により、隙間を前記ヘッド本体の内側から封止する工程とを有することにより、隙間に対して、クラウン部側からは円筒状の弾性部材により封止（密閉）し、ヘッド本体の内側からは円環状の樹脂部材を溶融させた溶融樹脂により封止する。また、クラウン部側から封止する弾性部材は湿気硬化型接着剤を用いて接着されており、外部からの水分は湿気硬化型接着剤で接着に用いられ、ヘッド本体の内部への水分の侵入を防ぐことができる。このように、隙間に対して、クラウン部側およびヘッド本体の内部側からの両側から密閉することができるため、高い密閉性を得ることができ、隙間から水またはゴミなどの異物の侵入を防ぐことができる。
【００１７】
さらに、本発明のゴルフクラブヘッドの製造方法によるゴルフクラブヘッドによれば、隙間に弾性部材が設けられているものの、ゴルフボールの打撃時に、ヘッド本体とホーゼル部とが相対的に動いても、この動きに追従して弾性部材が弾性変形し、ヘッド本体とホーゼル部との相対的な動きを妨げることがない。このため、フェース部のロフト角度が大きくなる方向へのヘッド本体の回転を許容する。これにより、打撃したゴルフボールの打ち出し角度が高くなる。さらには、フェース部のロフト角度が大きくなる方向へのヘッド体の回転により、ゴルフボールにはバックスピンと反対側の回転方向に回転がかかり、スピン量が小さくなる。すなわち、低スピン化される。このようにして、高打出し、低スピンが実現され、飛距離等について優れた打撃性能が得られる。
また、ゴルフボールの打撃時に、ホーゼル部に衝撃力が加わっても、その衝撃力が弾性部材に吸収される。これにより、ゴルフボールの打撃時におけるゴルフクラブシャフトの折損を防止することができる。
【００１８】
このように、本発明のゴルフクラブヘッドの製造方法によれば、ゴルフクラブヘッドの打撃性能を満たしつつ、ゴルフボールの打撃による衝撃を繰り返して受けた場合でも、ヘッド本体内部に水、またはゴミなどの異物の侵入を防ぐことができ、更にはゴルフクラブシャフトの折損を防止することができるゴルフクラブヘッドを得ることができる。
【発明を実施するための最良の形態】
【００１９】
以下に、添付の図面に示す好適実施形態に基づいて、本発明のゴルフクラブヘッドの製造方法について詳細に説明する。
図１（ａ）は、本発明のゴルフクラブヘッドの製造方法により得られるゴルフクラブヘッドを有するゴルフクラブを示す模式的斜視図であり、（ｂ）は、本発明のゴルフクラブヘッドの製造方法により得られるゴルフクラブヘッドを有するゴルフクラブを示す模式的側面図である。図２は、図１（ａ）および（ｂ）に示すゴルフクラブヘッドの要部部分断面拡大図である。なお、図１（ｂ）において、ゴルフクラブシャフト１４の図示を省略している。
【００２０】
図１（ａ）に示すように、ゴルフクラブ１０は、本発明の製造方法により得られるゴルフクラブヘッド１２と、ソケット（図示せず）と、ゴルフクラブシャフト１４と、グリップ（図示せず）とを有するものである。
【００２１】
また、図１（ａ）および（ｂ）に示すように、ゴルフクラブヘッド１２は、ヘッド本体２０と、ホーゼル部３０とを有する。このゴルフクラブヘッド１２は、一般的にウッドタイプと呼ばれる種類のヘッドである。
ヘッド本体２０は、中空構造体であり、フェース部２２、ソール部２４、サイド部２６、およびクラウン部２８を有する。ヘッド本体２０においては、ソール部２４、サイド部２６、およびクラウン部２８が相互に接合されて生じる開口部２０ｃ（図３（ｂ）参照）に、フェース部２２が接合されて外殻構造が構成されている。
また、ヘッド本体２０においては、ソール部２４およびサイド部２６が一体成形されており、それ以外のフェース部２２、およびクラウン部２８は、それぞれ別に板状に成形されている。
【００２２】
フェース部２２は、その表面がゴルフボールを打撃するフェース面２２ａとなるものである。このフェース面２２ａのトウ側からヒール側に向かう水平方向に伸びたスコアラインＬが、例えば、３本平行に形成されている。なお、フェース面２２ａは、所定のロフト角度に設定されている。
なお、フェース部２２の形態は、平板状でもよく、一般にカップフェースと呼ばれている形態のものでもよい。
また、クラウン部２８には、フェース部２２と接する側にホーゼル部３０を通すネック空孔部２８ａが形成されている。
このネック空孔部２８ａは、後述するホーゼル部３０のシャフト固定部材３２が挿通可能なものであり、ネック空孔部２８ａは、その内径がシャフト固定部材３２の外径よりも大きい。
ヘッド本体２０の構成部材であるフェース部２２、ソール部２４、サイド部２６、およびクラウン部２８は、例えば、Ｔｉ−６Ａｌ−４Ｖなどのチタン合金により形成されるものである。
【００２３】
ホーゼル部３０は、図１（ａ）に示すように、ゴルフクラブシャフト１４をゴルフクラブヘッド１２に固定するものである。
このホーゼル部３０は、図１（ｂ）に示すように、円柱状のシャフト固定部材３２と、円柱状の支持部材３４とにより構成されている。
シャフト固定部材３２は、一端側にゴルフクラブシャフト１４が取り付けられる開口部３２ａが形成されている。
支持部材３４は、シャフト固定部材３２の他端部に連続して一体的に形成されたものである。この支持部材３４は、シャフト固定部材３２よりも径が細い。
【００２４】
ホーゼル部３０は、支持部材３４の端部がソール部２４の内面２４ａの所定位置に立設されるものである。この支持部材３４とソール部２４の内面２４ａとの接合部が固定支点３４ａとなる。なお、支持部材３４の端部は、ソール部２４の内面２４ａに接合するため、内面２４ａに接合した場合、ホーゼル部３０の軸線（中心軸）Ｃが所定の角度となるように成形されている。
さらに、シャフト固定部材３２は、クラウン部２８のネック空孔部２８ａに挿通されて、クラウン部２８から上方に突出するものである。このホーゼル部３０のシャフト固定部材３２とネック空孔部２８ａとの間には隙間ｇが生じる。
【００２５】
本実施形態のゴルフクラブ１０においては、ゴルフクラブシャフト１４は、ホーゼル部３０の開口部３２ａに、その先端が挿入されて接着剤などにより固定されて、取り付けられる。また、ゴルフクラブシャフト１４は、ゴルフクラブヘッド１２が取り付けられる反対側にグリップ（図示せず）が取り付けられる。
【００２６】
なお、ゴルフクラブシャフト１４は、ゴルフクラブヘッド１２に必ずしもソケットを用いることなく直接固定される必要はなく、ゴルフクラブによっては、ソケットを介して、ゴルフクラブヘッドにゴルフクラブシャフトが固定されるものもある。このソケットには、ゴルフクラブシャフト１４を挿通可能な開口部が設けられている。
【００２７】
本実施形態のゴルフクラブヘッド１２においては、ホーゼル部３０のシャフト固定部材３２とネック空孔部２８ａとの間に隙間ｇは、クラウン部２８側、およびヘッド本体２０の内部２０ａ側から密閉されている。
図１（ａ）および（ｂ）に示すように、クラウン部２８側から弾性部材４０が設けられている。詳しくは、図２に示すように、表面４０ａに湿気硬化型接着剤（図示せず）が塗布された円筒状の弾性部材４０がシャフト固定部材３２に通され、隙間ｇに弾性部材４０が埋め込まれている。この弾性部材４０は、クラウン部２８側から隙間ｇを密閉するものである。また、弾性部材４０は、弾性変形可能なものである。このため、ゴルフボールの打撃時に、ヘッド本体２０とホーゼル部３０とが相対的に動いても、この動きに追従して弾性部材４０が弾性変形し、ヘッド本体２０とホーゼル部３０との相対的な動きを妨げることがない。これにより、後述するようにフェース部２２のロフト角度が大きくなる方向へのヘッド本体３０の回転が許容される。
【００２８】
本実施形態において、弾性部材４０は、ゴムまたは合成樹脂により形成されるものである。この弾性部材４０としては、例えば、エチレンプロピレンゴム、アクリルゴム、ニトリルブタジエンゴム、または天然ゴムが用いられる。更には、弾性部材４０は、発泡性の合成樹脂であってもよい。
さらに、弾性部材４０は、ＪＩＳ−Ａ型硬度計による硬度（ＪＩＳ  Ｋ６２５３）が４０〜９０であることが好ましい。
【００２９】
なお、湿気硬化型接着剤としては、アクリル変性シリコーン接着剤を用いることが好ましい。これは、アクリル変性シリコーン接着剤が、耐候性にも優れているため、クラウン部２８側から日光が当たっても、接着力の劣化を長期に亘り防止することができるためである。
また、湿気硬化型接着剤としては、アクリル変性シリコーン接着剤以外にも、一液ウレタン接着剤、またはアミンを保護したエポキシ接着剤を用いてもよい。
さらには、弾性部材４０の表面４０ａに、プライマーを塗布した後に、湿気硬化型接着剤を塗布し、湿気硬化型接着剤の接着力を向上させてもよい。
【００３０】
また、図２に示すように、ヘッド本体２０の内部２０ａにおいては、シャフト固定部材３２および弾性部材４０を覆うように樹脂層４２が形成されている。この樹脂層４２は、ヘッド本体２０の内部２０ａ側から隙間ｇを封止するものである。
樹脂層４２は、例えば、膜厚が０．１〜３ｍｍである。
この樹脂層４２の膜厚は、ネック空孔部２８ａの内周面を基準面として、この内周面（基準面）に対して垂直な方向である第１の方向に距離Ｄ（距離Ｄ＝７ｍｍ）離れた位置において、この第１の方向と直交する第２の方向における樹脂層４２の厚さｄのことである。なお、この樹脂層４２は、後述する製造方法による溶融樹脂により形成されるものである。
【００３１】
樹脂層４２は、熱可塑性樹脂により構成されている。熱可塑性樹脂としては、融点が５０℃〜１５０℃であることが好ましい。
また、熱可塑性樹脂としては、メルトフローレートが、１９０℃の温度で、２．１６ｋｇの荷重において、１００〜４００ｇ／１０分であることが好ましい。
より好ましくは、熱可塑性樹脂としては、融点が５０℃〜１５０℃であり、メルトフローレートが、温度１９０℃、２．１６ｋｇの荷重において、１００〜４００ｇ／１０分であるものである。
なお、本実施形態において、熱可塑性樹脂としては、例えば、ボンドファースト（商品名）、ポリオレフィン系樹脂、ポリスチレン系樹脂、ポリウレタン系樹脂、ポリエーテル系樹脂、酢酸ビニル系樹脂を用いることができ、特に、エチレン系コポリマーを用いることが好ましい。
【００３２】
このように、本実施形態のゴルフクラブヘッド１２において、ホーゼル部３０のシャフト固定部材３２とネック空孔部２８ａとの間に隙間ｇは、弾性部材４０によりクラウン部２８側から密閉され、樹脂層４２によりヘッド本体２０の内部２０ａ側から密閉されている。
【００３３】
本実施形態のゴルフクラブヘッド１２においては、ホーゼル部３０をシャフト固定部材３２と、このシャフト固定部材３２よりも径が細い支持部材３４とを有する構成とし、支持部材３４をソール部２４の内面２４ａに立設している。支持部材３４が細いため、ゴルフボールを打撃した時の衝撃により支持部材３４がシャフト固定部材３２よりも弾性変形しやすい。さらに、ホーゼル部３０のシャフト固定部材３２とネック空孔部２８ａとの間に隙間ｇが設けられ、かつ打撃した時の衝撃により変形可能な弾性部材４０が設けられている。これにより、ゴルフボールの打撃時の衝撃により、支持部材３４が弾性変形した場合、ヘッド本体２０の方向Ｒの回転が許容される。
このようなことから、本実施形態のゴルフクラブヘッド１２においては、ゴルフボールの打撃時、フェース面２２ａにゴルフボールが衝突した場合、ヘッド本体２０が方向Ｒに回転し、ヘッド本体２０のフェース面２２ａがクラウン部２８側に傾くため、ロフト角度が大きくなる。このため、ゴルフボールの打ち出し角度を高くすることができる。また、フェース面２２ａのロフト角度が大きくなる方向（方向Ｒ）にバック体２０が回転することにより、ゴルフボールにバックスピンと反対側の回転方向に回転がかかりスピン量が小さくなる。すなわち、低スピン化される。これにより、高打出し、低スピンを実現することができる。このようなことから、ホーゼル部がソール部およびクラウン部に固定されているゴルフクラブヘッド（ゴルフクラブ）に対して飛距離が向上し、飛距離等について優れた打撃性能が得られる。
【００３４】
また、本実施形態のゴルフクラブヘッド１２においては、ホーゼル部３０のシャフト固定部材３２とネック空孔部２８ａとの間に隙間ｇを設けて、この隙間ｇを弾性部材４０および樹脂層４２により、クラウン部２８側およびヘッド本体２０の内部２０ａ側から密閉している。また、クラウン部２８側から封止する弾性部材４０の接着に、湿気硬化型接着剤を用いているため、外部からの水分は湿気硬化型接着剤で接着に用いられる。これにより、ヘッド本体２０の内部２０ａへの水分の侵入を防ぐことができる。
このように、隙間ｇに対して、クラウン部２８側およびヘッド本体２０の内部２０ａ側からの両側から密閉することができるため、高い密閉性を得ることができ、隙間ｇからヘッド本体２０の内部２０ａへの水またはゴミなどの異物の侵入を防ぐことができる。
【００３５】
また、隙間ｇにはクラウン部２８側から弾性部材４０が挿入されており、ゴルフボールの打撃時にホーゼル部３０に大きな衝撃力が作用しても弾性部材４０により、その衝撃力は緩和されるため、ゴルフクラブシャフトの折損を防止することができる。
このように、本実施形態のゴルフクラブヘッド１２（ゴルフクラブ１０）においては、所定の打撃性能を満たしつつ、ゴルフボールの打撃時の衝撃を受けても、ヘッド本体２０の内部２０ａに水、またはゴミなどの異物の侵入を防ぐことができ、更にはゴルフクラブシャフトの折損を防止することができる。
【００３６】
次に、本実施形態のゴルフクラブヘッド１２の製造方法について説明する。
図３（ａ）〜（ｃ）は、本実施形態のゴルフクラブヘッドの製造方法を工程順に示す模式図である。図４（ａ）および（ｂ）は、本実施形態のゴルフクラブヘッドの製造方法を図３（ｃ）の次工程から工程順に示す模式図である。図５は、本実施形態のゴルフクラブヘッドの製造方法に用いられる恒温装置を示す模式図である。
【００３７】
本実施形態のゴルフクラブヘッド１２の製造方法においては、まず、ヘッド本体２０を構成するソール部２４およびサイド部２６を、例えば、チタン板またはチタン合金板から、所定の形状に切り出し、所定の形状の部材を得た後、プレス加工し、ソール部２４およびサイド部２６を一体的に成形して得る。
フェース部２２およびクラウン部２８についても、チタン板またはチタン合金板から、所定の形状に切り出し、プレス加工して得る。
なお、クラウン部２８には、ホーゼル部３０のシャフト固定部材３２が挿通されるネック空孔部２８ａを形成する。
このようにして、ヘッド体２０を構成するフェース部２２、ソール部２４、サイド部２６およびクラウン部２８を用意する。
【００３８】
また、ホーゼル部３０についても、例えば、棒材を用いて、旋削および穴あけ加工を施して、シャフト固定部材３２、開口部３２ａおよび支持部材３４を形成することにより得る。
支持部材３４の端部については、ソール部２４の内面２４ａに接合するため、内面２４ａに接合した場合、ホーゼルの軸線Ｃが所定の角度となるように加工する。
なお、フェース部２２、ソール部２４、サイド部２６およびクラウン部２８、ならびにホーゼル部３０は、個別に製造すればよく、特にその製造順は限定されるものではない。
【００３９】
次に、図３（ａ）に示すように、ホーゼル部３０の支持部材３４をソール部２４の内面２４ａに、例えば、溶接により接合する。
次に、図３（ｂ）に示すように、ネック空孔部２８ａにホーゼル部３０のシャフト固定部材３２を通し、クラウン部２８で、サイド部２６の開口部２０ｂ（図３（ａ）参照）を塞ぎ、クラウン部２８とサイド部２６との境界部分を、例えば、溶接により接合する。
【００４０】
次に、図３（ｂ）に示すソール部２４、サイド部２６およびクラウン部２８により形成された開口部２０ｃをフェース部２２で塞ぎ、フェース部２２の周囲を、例えば、溶接により接合する。これにより、図３（ｃ）に示すように、ホーゼル部３０が取り付けられたヘッド本体２０が得られる。この場合、図３（ｃ）および図４（ａ）に示すように、ネック空孔部２８ａとホーゼル部３０のシャフト固定部材３２との間の隙間ｇが封止（密閉）されていない。
【００４１】
次に、隙間ｇを封止する工程について説明する。
先ず、図４（ａ）に示すように、熱可塑性樹脂からなる円環状の樹脂部材４４を、例えば、５枚用意する。
次に、各樹脂部材４４を、シャフト固定部材３２に通して押し込み、隙間ｇを通してヘッド本体２０の内部２０ａに挿入する。
【００４２】
次に、円筒状の弾性部材４０を用意し（図４（ａ）参照）、この弾性部材４０を、その内面４０ｂにシャフト固定部材３２を通して押し込み、クラウン部２８側から弾性部材４０を隙間ｇに挿入する。これにより、図４（ｂ）に示すように、樹脂部材４４がヘッド本体２０の内部２０ａに挿入され、弾性部材４０が隙間ｇに挿入される。
ここで、弾性部材４０を隙間ｇに挿入する際、弾性部材４０の表面４０ａには湿気硬化型接着剤が塗布されている。なお、接着力を高めるために、表面４０ａにプライマーを塗布した後、湿気硬化型接着剤を塗布することが好ましい。
また、弾性部材４０は、円筒状のものに限定されるものではなく、表面が軸線方向に傾斜したテーパー状のものであってもよい。
【００４３】
なお、樹脂部材４４は、例えば、熱可塑性樹脂からなるシートを打ち抜くことにより形成することができる。各樹脂部材４４は、その外径がネック空孔部２８ａの内径以下の大きさであり、また、内径は、シャフト固定部材３２の外径以上である。すなわち、各樹脂部材４４の厚さは隙間ｇ以下である。
樹脂部材４４は、樹脂層４２を形成するためのものであり、樹脂部材４４は樹脂層４２と同様の組成を有するものである。このため、樹脂部材４４においても、融点が５０℃〜１５０℃であり、メルトフローレートが、１９０℃の温度で２．１６ｋｇの荷重において、１００〜４００ｇ／１０分である熱可塑性樹脂を用いることが好ましい。この熱可塑性樹脂として、例えば、ボンドファースト（商品名）が挙げられ、その他、この熱可塑性樹脂には、上述の樹脂層４２と同様のものを用いることができる。
【００４４】
また、樹脂部材４４の数は、樹脂層４２を形成するに十分な量あればよく、事前に実験などにより、樹脂部材４４の数を決定しておくことが好ましい。
樹脂部材４４は、軸線方向の厚さが厚い場合、隙間ｇからヘッド本体２０の内部２０ａに入れることが難しくなる。一方、軸線方向の厚さが薄い場合、樹脂層４２を形成するに十分な量の樹脂部材４４の数が多くなり、作業時間がかかる。このように、作業性の面から、樹脂部材４４の軸線方向の厚さを適宜決定してもよい。
【００４５】
次に、図５に示す恒温装置６０を用いて、ホーゼル部３０が取り付けられたヘッド本体２０の内部から隙間ｇの密閉を行う。
ここで、恒温装置６０は、恒温槽６２と、この恒温槽６２に、所定の温度に加熱した空気などの気体を循環供給可能な加熱気体供給部６４と、恒温槽６２の内部に設けられた台６６と、台６６に設けられ、ヘッド本体２０を保持する保持具６８とを有するものである。
【００４６】
恒温装置６０において、保持具６８は、ホーゼル部３０の開口部３２ａ（図２参照）に挿入されて、ヘッド本体２０を、クラウン部２８が下向きで、かつホーゼル部３０の軸線Ｃを垂直に保持することができるものである。
なお、ヘッド本体２０を保持する場合、クラウン部２８を少なくとも下向きすることができればよく、ホーゼル部３０の軸線Ｃを垂直にすることは必ずしも必要ではない。
【００４７】
恒温装置６０を用いて、ヘッド本体２０の内部から隙間ｇの密閉を行う場合、先ず、ホーゼル部３０の開口部３２ａに保持具６８を挿入し、恒温槽６２内に、クラウン部２８を下向きにしてヘッド本体２０を配置する。
次に、加熱気体供給部６４から恒温槽６２内に、例えば、温度が１２５℃の加熱空気Ｈを、６０分間循環供給する。これにより、ヘッド本体２０が、温度１２５℃の環境に、６０分間（１時間）保持されることなる。
そして、樹脂部材４４が溶融し、溶融樹脂が自重による流動性により、下方、すなわち、クラウン部２８側に移動する。そして、弾性部材４０、フェース部２２およびクラウン部２８に亘って溶融樹脂が広がる。
【００４８】
次に、６０分経過した後、加熱空気Ｈの循環供給を停止し、恒温槽６２からヘッド本体２０を取り出し、大気中で室温まで冷却する。
これにより、溶融樹脂からなる樹脂層４２（図２参照）が、例えば、０．１ｍｍ〜３ｍｍの厚さｄ（図２参照）に形成されて、ヘッド本体２０の内部２０ａから隙間ｇが封止（密閉）される。
なお、加熱気体供給部６４から恒温槽６２内に供給する加熱空気Ｈ、およびその供給時間は、特に、加熱空気Ｈの温度が１２５℃、供給時間が６０分間に限定されるものではない。本実施形態において、溶融樹脂により、隙間ｇを封止する場合、加熱空気Ｈの温度を１１０〜１５０℃の範囲、供給時間を０．５〜２時間の範囲とすればよい。加熱空気Ｈの温度、および供給時間をそれぞれ上述の範囲で、恒温槽６２内に供給することにより、ヘッド本体２０の内部２０ａから隙間ｇを確実に封止することができる。
【００４９】
このように、本実施形態のゴルフクラブヘッド１２の製造方法においては、ホーゼル部３０のシャフト固定部材３２とネック空孔部２８ａとの間に隙間ｇに対して、弾性部材４０によりクラウン部２８側から密閉し、溶融樹脂（樹脂層４２）によりヘッド本体２０の内部２０ａ側から密閉することができる。また、クラウン部２８側から封止する弾性部材４０の接着に、湿気硬化型接着剤を用いているため、外部からの水分は湿気硬化型接着剤で接着に用いられる。これにより、ヘッド本体２０の内部２０ａへの水分の侵入を防ぐことができる。
【００５０】
本実施形態においては、隙間ｇに対して、クラウン部２８側およびヘッド本体２０の内部２０ａ側からの両側から密閉することができるため、高い密閉性を得ることができ、隙間ｇからヘッド本体２０の内部２０ａへの水またはゴミなどの異物の侵入を防ぐことができる。
さらに、得られたゴルフクラブヘッド１２は、上述のように、高打出し、低スピンを実現することができる。このようなことから、ホーゼル部がソール部およびクラウン部に固定されているゴルフクラブヘッド（ゴルフクラブ）に対して飛距離が向上し、飛距離等について優れた打撃性能が得られるものであり、加えて、上述のように、ゴルフクラブシャフトの折損を防止することができるものである。
【００５１】
なお、本発明は、本実施形態のゴルフクラブヘッド１２の構成に限定されるものではない。
本発明においては、図６（ａ）、および（ｂ）に示すゴルフクラブヘッド１２ａのように、樹脂層４２を構成する溶融樹脂の広がる範囲を規制する堰止部５０をクラウン部２８の裏面２８ｂに、例えば、ネック空孔部２８ａの縁部を囲うようにして設けてもよい。この場合、堰止部５０は、ホーゼル部３０の軸線Ｃを中心にして、ネック空孔部２８ａの縁部（ホーゼル部３０のシャフト固定部材３２）を少なくとも１８０°（半周）囲むように設けられるものである。
また、図６（ｂ）に示すように、堰止部５０は、例えば、断面形状が矩形状の金属部材または合金部材からなるものである。この堰止部５０の高さｈは、例えば、２〜１０ｍｍである。ゴルフクラブヘッド１２ａにおいては、この堰止部５０により、樹脂層４２を形成する際、溶融樹脂の広がりが制限されて、隙間ｇを更に確実に密閉することができる。
【００５２】
また、本実施形態において、クラウン部２８の構成は、ネック空孔部２８ａを形成することができ、弾性部材４０を隙間ｇに挿入した際に変形などが生じない強度を有するものであれば、特に限定されるものではない。クラウン部２８の構成としては、例えば、クラウン部の一部を、弾性率が低い部材で置換した構成でもよい。この弾性率が低い部材とは、例えば、Ｔｉ−１５Ｖ−３Ｃｒ−３Ａｌ−３Ｓｎの組成を有するチタン合金の溶体化処理材（ヤング率が９５ＧＰａ）、Ｔｉ−１１Ｍｏ−９Ｓｎ（ヤング率が６０ＧＰａ）、Ｔｉ−２３Ｎｂ−０．７Ｔａ−２Ｚｒ−１．２Ｏ（ヤング率が６５ＧＰａ）、Ｔｉ−９Ｎｂ−１２Ｔａ−３Ｖ−６Ｚｒ−１．５Ｏ（ヤング率が５５ＧＰａ）もしくはＴｉ−４０Ｎｂ−３Ｔａ−３Ｚｒ（ヤング率が５０ＧＰａ）の組成を有するチタン合金、またはＣＦＲＰなどの繊維強化複合材料のことである。
【００５３】
また、ゴルフクラブヘッドの構成についても、ゴルフボールの打撃時に、ロフト角度が大きくなるようにホーゼル部３０とヘッド体２０とが相対的に動き、ホーゼル部３０がクラウン部２８のネック空孔部２８ａから上方に突出するものであれば、その構成については特に限定されるものではない。このため、ホーゼル部３０は、支持部材３４がソール部２４の内面２４ａに立設されているものに限定されるものではない。例えば、支持部材が、ヘッド体の内部に設けられ、ソール部のフェース部とは反対側の内面に一端が接続された板材の他端に接続される構成でもよい。
【００５４】
以上、本発明のゴルフクラブヘッドの製造方法について説明したが、本発明は上述の実施形態に限定はされず、本発明の要旨を逸脱しない範囲において、各種の改良または変更を行ってもよいのは、もちろんである。
【図面の簡単な説明】
【００５５】
【図１】（ａ）は、本発明のゴルフクラブヘッドの製造方法により得られるゴルフクラブヘッドを有するゴルフクラブを示す模式的斜視図であり、（ｂ）は、本発明のゴルフクラブヘッドの製造方法により得られるゴルフクラブヘッドを有するゴルフクラブを示す模式的側面図である。
【図２】図１（ａ）に示すゴルフクラブヘッドの要部部分断面拡大図である。
【図３】（ａ）〜（ｃ）は、本実施形態のゴルフクラブヘッドの製造方法を工程順に示す模式図である。
【図４】（ａ）および（ｂ）は、本実施形態のゴルフクラブヘッドの製造方法を図３（ｃ）の次工程から工程順に示す模式図である。
【図５】本実施形態のゴルフクラブヘッドの製造方法に用いられる恒温装置を示す模式図である。
【図６】（ａ）は、本発明のゴルフクラブヘッドの製造方法により得られるゴルフクラブヘッドの変形例の要部を示す模式的斜視図であり、（ｂ）は、図６（ａ）に示すゴルフクラブヘッドの変形例の部分断面拡大図である。
【符号の説明】
【００５６】
１０  ゴルフクラブ
１２  ゴルフクラブヘッド
１４  ゴルフクラブシャフト
２０  ヘッド体
２０ａ  内部
２０ｂ、２０ｃ  開口部
２２  フェース体
２２ａ  フェース面
２４  ソール部
２６  サイド部
２８  クラウン部
２８ａ  ネック空孔部
２８ｂ  裏面
３０  ホーゼル部
３２  シャフト固定部材
３２ａ  開口部
３４  支持部材
３４ａ  固定支点
４０  弾性部材
４０ａ  表面
４２  樹脂層
４４  樹脂部材
５０  堰止部
６０  恒温装置
６２  恒温槽
６４  加熱気体供給部
６６  台
６８  治具
Ｃ  軸線（中心軸）
ｇ  隙間
Ｌ  スコアライン
Ｒ  方向
【図１】
2008142338.tif 000003
【図２】
2008142338.tif 000004
【図３】
2008142338.tif 000005
【図４】
2008142338.tif 000006
【図５】
2008142338.tif 000007
【図６】
2008142338.tif 000008